ПОЛИМЕРНЫЕ АНТИПЛЕНКООБРАЗУЮЩИЕ И СИККАТИВНЫЕ СОЕДИНЕНИЯ

1. Полимерное соединение, предназначенное для использования в качестве как сиккативного средства, так и антипленкообразующего средства в покрытиях, красках или чернилах, при этом полимерное соединение включает уретанизированный полимер, содержащий металл и антиоксидант и характеризующийся растворимостью в воде, в соответствии с документом OECD 105 составляющей менее, чем 20 мг/л.
2. Полимерное соединение по п. 1, где уретанизированный полимер характеризуется уровнем содержания металла, составляющим более, чем 6% (масс.).
3. Полимерное соединение по п. 1, где уретанизированный полимер характеризуется уровнем содержания металла в диапазоне от 4% до 8% (масс.).
4. Полимерное соединение по любому одному из пп. 1-3, где металл представляет собой неотъемлемую часть основной цепи полимерного соединения.
5. Полимерное соединение по любому одному из пп. 1-4, где металл выбирают из группы, состоящей из кобальта, марганца, церия и железа.
6. Полимерное соединение по любому одному из пп. 1-5, где уретанизированный полимер является растворимым в растворителе, характеризующемся низким уровнем содержания летучих органических соединений (низким уровнем содержания соединений ЛОС).
7. Полимерное соединение по п. 6, где растворитель, характеризующийся низким уровнем содержания соединений ЛОС, является сложноэфирным растворителем, выбираемым из группы, состоящей из сложного эфира молочной кислоты, жирнокислотного сложного эфира и любой их комбинации.
8. Полимерное соединение по любому одному из пп. 1-7, где уретанизированный полимер получают, по меньшей мере, отчасти из карбоновой кислоты, гидроксида металла или ацетата металла, агента реакции сочетания, смеси из антиоксидантов и изоцианата.
9. Полимерное соединение по п. 8, где агент реакции сочетания представляет собой амин, выбираемый из группы, состоящей из моногидроксиламина, дигидроксиламина, тригидроксиламина и любой их комбинации.
10. Полимерное соединение по п. 8, где смесь из антиоксидантов включает аскорбиновую кислоту, этиласкорбиновую кислоту и ресвератрол.
11. Полимерное соединение по п. 8, где смесь из антиоксидантов включает аскорбиновую кислоту, этиласкорбиновую кислоту, ресвератрол и лимонную кислоту.
12. Полимерное соединение по п. 8, где карбоновая кислота является гидроксикарбоновой кислотой или насыщенной жирной кислотой.
13. Полимерное соединение по п. 8, где карбоновая кислота является рицинолеиновой кислотой, гидроксид металла является гидроксидом кобальта или гидроксидом марганца, агент реакции сочетания представляет собой алканоламин, смесь из антиоксидантов включает аскорбиновую кислоту, этиласкорбиновую кислоту и ресвератрол, а изоцианат представляет собой толуолдиизоцианат, изофорондиизоцианат (IPDI) или гексаметилендиизоцианат (HMDI).
14. Полимерное соединение по любому одному из пп. 1-13, где уретанизированный полимер характеризуется вязкостью, составляющей менее, чем 3000 сПз при 20°С.
15. Полимерное соединение по любому одному из пп. 1-14, где уретанизированный полимер характеризуется средней молекулярной массой, составляющей менее, чем 2000 Да.
16. Полимерное соединение, предназначенное для использования в качестве как сиккативного средства, так и антипленкообразующего средства в покрытиях, красках или чернилах, при этом полимерное соединение включает металлосодержащий и антиоксидантосодержащий уретанизированный полимер, описывающийся следующей далее формулой:
где
М представляет собой металл;
А представляет собой антиоксидантную группу;
1
R представляет собой первую алкильную группу; а
2
R представляет собой вторую алкильную группу.
17. Полимерное соединение по п. 16, где антиоксидантная группа А описывается следующей далее формулой:
.
1
2
18. Полимерное соединение по любому одному из пп. 16-17, где металл М выбирают из группы, состоящей из кобальта, марганца, церия и железа, где алкильная группа R содержит 6 атомов углерода; и где алкильная группа R содержит 7 атомов углерода.
19. Полимерное соединение по любому одному из пп. 16-18, где уретанизированный полимер характеризуется растворимостью в воде, в соответствии с документом OECD 105 составляющей менее, чем 20 мг/л.
20. Полимерное соединение по любому одному из пп. 16-19, где уретанизированный полимер характеризуется уровнем содержания металла, составляющим более, чем 6% (масс.).
21. Полимерное соединение по любому одному из пп. 16-19, где уретанизированный полимер характеризуется уровнем содержания металла в диапазоне от 4% до 8% (масс.).
22. Полимерное соединение по любому одному из пп. 16-21, где уретанизированный полимер является растворимым в растворителе, характеризующемся низким уровнем содержания летучих органических соединений (низким уровнем содержания соединений ЛОС).
23. Полимерное соединение по п. 22, где растворитель, характеризующийся низким уровнем содержания соединений ЛОС, является сложноэфирным растворителем, выбираемым из группы, состоящей из сложного эфира молочной кислоты, жирнокислотного сложного эфира и любой их комбинации.
24. Полимерное соединение по любому одному из пп. 16-23, где уретанизированный полимер получают, по меньшей мере, отчасти из карбоновой кислоты, гидроксида металла или ацетата металла, агента реакции сочетания, антиоксиданта и изоцианата.
25. Полимерное соединение по п. 24, где агент реакции сочетания представляет собой амин, выбираемый из группы, состоящей из моногидроксиламина, дигидроксиламина, тригидроксиламина и любой их комбинации.
26. Полимерное соединение по п. 24, где антиоксидант представляет собой смесь из антиоксидантов, включающую аскорбиновую кислоту, этиласкорбиновую кислоту и ресвератрол.
27. Полимерное соединение по п. 24, где антиоксидант представляет собой смесь из антиоксидантов, включающую аскорбиновую кислоту, этиласкорбиновую кислоту, ресвератрол и лимонную кислоту.
28. Полимерное соединение по п. 24, где карбоновая кислота является гидроксикарбоновой кислотой, насыщенной жирной кислотой или их комбинацией.
29. Полимерное соединение по п. 24, где карбоновая кислота является рицинолеиновой кислотой, гидроксид металла является гидроксидом кобальта или гидроксидом марганца, агент реакции сочетания представляет собой алканоламин, смесь из антиоксидантов включает аскорбиновую кислоту, этиласкорбиновую кислоту и ресвератрол, а изоцианат представляет собой толуолдиизоцианат, изофорондиизоцианат (IPDI) или гексаметилендиизоцианат (HMDI).
30. Полимерное соединение по любому одному из пп. 16-29, где уретанизированный полимер характеризуется вязкостью, составляющей менее, чем 3000 сПз при 20°С.
31. Полимерное соединение по любому одному из пп. 16-30, где уретанизированный полимер характеризуется средней молекулярной массой, составляющей менее, чем 2000 Да.
32. Сиккативная и антипленкообразующая композиция, содержащая полимерное соединение по любому одному из пп. 1-31, растворенное в растворителе, характеризующемся низким уровнем содержания соединений ЛОС, где растворитель, характеризующийся низким уровнем содержания соединений ЛОС, является, по меньшей мере, одним представителем, выбираемым из группы, состоящей из сложного эфира молочной кислоты, жирнокислотного сложного эфира и их комбинации.
33. Композиция покрытия, содержащее полимерное соединение по любому одному из пп. 1-31 и связующее на основе полимера, модифицированного при использовании ненасыщенной жирной кислоты.
34. Композиция покрытия по п. 33, где полимерное соединение представляет собой уретанизированный полимер, содержащий первый металл, где композиция покрытия, кроме того, содержит соединение, содержащее второй металл, и где первый металл и второй металл являются различными металлами.
35. Способ получения полимерного соединения, где способ включает:
подачу карбоновой кислоты;
проведение реакции между карбоновой кислотой и гидроксидом металла или ацетатом металла для получения промежуточного продукта;
смешивание промежуточного продукта с растворителем для получения первой смеси;
подачу агента реакции сочетания в первую смесь для получения второй смеси;
подачу антиоксиданта, включающего, по меньшей мере, одного представителя, выбираемого из лимонной кислоты, этиласкорбиновой кислоты, аскорбиновой кислоты, ресвератрола или их комбинаций, во вторую смесь для получения третьей смеси; и
полимеризацию третьей смеси с изоцианатом для получения уретанизированного полимера, содержащего металл и антиоксидант и характеризующегося растворимостью в воде, в соответствии с документом OECD 105 составляющей менее, чем 20 мг/л.
36. Способ по п. 35, где получают уретанизированный полимер, характеризующийся уровнем содержания металла, составляющим более, чем 6% (масс.).
37. Способ по п. 35, где получают уретанизированный полимер, характеризующийся уровнем содержания металла в диапазоне от 4% до 8% (масс.).
38. Способ по любому одному из пп. 35-37, где получают уретанизированный полимер таким образом, чтобы металл представлял бы собой неотъемлемую часть основной цепи полимерного соединения.
39. Способ по любому одному из пп. 35-38, где металл выбирают из группы, состоящей из кобальта, марганца, церия и железа.
40. Способ по любому одному из пп. 35-39, где карбоновую кислоту подают в виде гидроксикарбоновой кислоты или насыщенной жирной кислоты.
41. Способ по любому одному из пп. 35-39, где карбоновая кислота является рицинолеиновой кислотой, гидроксид металла является гидроксидом кобальта или гидроксидом марганца, агент реакции сочетания представляет собой алканоламин, а изоцианат представляет собой толуолдиизоцианат, изофорондиизоцианат (IPDI) или гексаметилендиизоцианат (HMDI).
42. Способ по любому одному из пп. 35-41, где агент реакции сочетания подают в виде амина, выбираемого из группы, состоящей из моногидроксиламина, дигидроксиламина, тригидроксиламина и их комбинации.
43. Способ по любому одному из пп. 35-42, где уретанизированный полимер характеризуется вязкостью, составляющей менее, чем 3000 сПз при 20°С.
44. Способ по любому одному из пп. 35-43, где получают уретанизированный полимер, характеризующийся средней молекулярной массой, составляющей менее, чем 2000 Да.
45. Способ по любому одному из пп. 35-44, включающий, кроме того, растворение уретанизированного полимера в растворителе, характеризующемся низким уровнем содержания соединений ЛОС, где растворитель, характеризующийся низким уровнем содержания соединений ЛОС, является, по меньшей мере, одним представителем, выбираемым из группы, состоящей из сложного эфира молочной кислоты, жирнокислотного сложного эфира и любой их комбинации.